(57)【要約】【課題】高屈折率で線膨張率が小さい高品位な光学部品を、加熱プレス成形により高歩留まり、かつ高い生産性で製造することが可能なプレス加工用中間体及びその製造方法を提供すること。【解決手段】粉粒体として供給される無機微粒子含有の熱可塑性樹脂を、分散液に均一に混合して懸濁液９とし、更にこの懸濁液９を体積計量投下し、計量投下後の懸濁液９から分散液を加熱蒸発させて中間体１７を得ることで、高精度に計量された中間体１７を得ることができる。【選択図】図１
2009203442.tif 000002
【特許請求の範囲】
【請求項１】
無機微粒子含有の熱可塑性樹脂のプレス加工用中間体製造方法であって、
粉粒体として供給される無機微粒子含有の熱可塑性樹脂を分散液に均一に混合して懸濁液とし、
前記懸濁液を中間体受けへ体積計量投下し、
計量投下後の懸濁液から分散液を蒸発させて中間体を得ることを特徴とするプレス加工用中間体製造方法。
【請求項２】
前記分散液が、少なくとも水とアルコールを含んでいることを特徴とする請求項１記載のプレス加工用中間体製造方法。
【請求項３】
前記懸濁液は、体積計量投下が完了するまで、撹拌して均一な混合状態を維持することを特徴とする請求項１又は２記載のプレス加工用中間体製造方法。
【請求項４】
前記懸濁液を冷却によりシャーベット状態にして均一な混合状態を維持することを特徴とする請求項１又は２記載のプレス加工用中間体製造方法。
【請求項５】
計量投下前の前記懸濁液が、飽和蒸気を維持する容器内に収容されていることを特徴とする請求項１〜４のいずれか１項に記載のプレス加工用中間体製造方法。
【請求項６】
前記体積計量が分注手段または押出切断手段により実施されることを特徴とする請求項１〜５のいずれか１項に記載のプレス加工用中間体製造方法。
【請求項７】
計量投下後の前記懸濁液を前記熱可塑性樹脂のガラス転移温度Ｔｇ以上に加熱することで、前記熱可塑性樹脂を一部融着させて凝集体とすることを特徴とする、請求項１〜６のいずれか１項に記載のプレス加工用中間体製造方法。
【請求項８】
請求項１〜７のいずれか１項に記載のプレス加工用中間体製造方法により製造されたことを特徴とする光学部材用中間体。
【発明の詳細な説明】
【技術分野】
【０００１】
本発明は、例えば、高屈折率で線膨張率が小さい高品位なレンズ等の光学部品を、加熱プレス成形により高歩留まり、かつ高い生産性で製造することが可能なプレス加工用中間体製造方法、及び該方法により製造される光学部材用中間体に関する。
【背景技術】
【０００２】
近年の携帯カメラやＤＶＤ，ＣＤ，ＭＯドライブといった光情報記録機器の高性能化、小型化、低コスト化に伴って、これら記録機器に用いられる光学レンズやフィルタ等の光学部材に対しても、優れた材料や工程の開発が強く望まれている。
【０００３】
プラスチックレンズは、ガラスなどの無機材料に比べ軽量で割れにくく、様々な形状に加工でき、また、ガラス製レンズよりもコスト面で有利となるため、眼鏡レンズのみならず、上記の光学部材としても急速に普及しつつある。
これに伴い、レンズを小型・薄肉化するために素材自体を高屈折率化することや、熱膨張や温度変化の影響により光学屈折率が変動することを防止するために線膨張率を小さくすること、などが重要課題となっている。
【０００４】
そして、上記のレンズの高屈折率化や、線膨張率の低減を目的として、プラスチックレンズ用の樹脂材料として、熱可塑性樹脂中に金属酸化物微粒子などの無機微粒子を均一に分散させた無機微粒子含有の熱可塑性樹脂（ナノコンポジット樹脂とも呼ばれる）を使用することが研究されている。
【０００５】
ところで、これまで、プラスチックレンズ用の樹脂材料からレンズを大量生産する方法としては、射出成形による方法、又は、加熱プレス成形による方法が主流になっている。
ここに、射出成形による製造方法の場合では、樹脂材料に十分な加熱流動性を付与できれば、樹脂材料を成形金型内空間の隅々まで行き渡らせることで、均一の寸法と重量、光学特性を備えた高品位なレンズを比較的容易に得ることができる。
【０００６】
ところが、一般に、ナノコンポジット樹脂は、加熱時の流動性が悪く、樹脂材料を成形金型内空間の隅々まで行き渡らせることができないため、射出成形には適さない（例えば、特許文献１参照）。特に、高精度の転写が必要となる光学部品を作成する場合には射出成形は適さない。
【０００７】
そこで、粉末状のナノコンポジット樹脂を加熱プレス成形により所定のレンズ形状に成形する方法（例えば特許文献２参照）や、粉末状のナノコンポジット樹脂を一旦溶融状態にした後、押出機による押し出し成形により所定の大きさのプレス加工用中間体に形成し、このプレス加工用中間体を加熱プレス成形により最終のレンズ形状に成形する方法（例えば、特許文献３、特許文献４参照）が提案された。
【０００８】
【特許文献１】特開２００６−３４３３８７号公報
【特許文献２】特開平７−１３３１１９号公報
【特許文献３】特開２００３−１４７０９０号公報
【特許文献４】特開２００５−１４６１１６号公報
【発明の開示】
【発明が解決しようとする課題】
【０００９】
ところで、近年急激に需要が増加している携帯電話用のレンズは、例えば、直径６ｍｍ、レンズ厚１ｍｍ程度のものが中心で、中心厚精度を±０．００１ｍｍの精度で成形することが要求される。その場合に、成形時に投入する材料の重量は概ね±０．１ｍｇ以下の精度で管理する必要がある。
【００１０】
しかし、上記のいずれの特許文献にも、ナノコンポジット樹脂の計量を±０．１ｍｇ以下の精度で実現することは困難であり、携帯電話用のレンズ等の小型の光学部品の製造に適用した場合には、成形金型への樹脂材料の投入量のばらつきにより、成形後の製品における光学特性にばらつきが生じるなどして、製品歩留まりが大きく低下するという問題が生じてしまう。
【００１１】
更に、粉末状のナノコンポジット樹脂を加熱プレス成形により所定のレンズ形状に成形する方法では、成形金型への樹脂材料の投入する際に飛散が生じ易いなど、取り扱い性（ハンドリング性）の点でも問題があった。
【００１２】
本発明は、このような従来の問題に鑑みてなされたもので、携帯電話用のレンズ等の小型の光学部品の製造に適用した場合に、高屈折率で線膨張率が小さい高品位な光学部品を、加熱プレス成形により高歩留まり、かつ高い生産性で製造することが可能なプレス加工用中間体製造方法、及び該方法により製造される光学部材用中間体を提供することを目的としている。
【課題を解決するための手段】
【００１３】
本発明の上記目的は、下記プレス加工用中間体製造方法、及び光学部材用中間体によって達成される。
（１）無機微粒子含有の熱可塑性樹脂のプレス加工用中間体製造方法であって、
粉粒体として供給される無機微粒子含有の熱可塑性樹脂を分散液に均一に混合して懸濁液とし、
前記懸濁液を中間体受けへ体積計量投下し、
計量投下後の懸濁液から分散液を蒸発させて中間体を得ることを特徴とするプレス加工用中間体製造方法。
【００１４】
上記のプレス加工用中間体製造方法では、粉粒体として供給される無機微粒子含有の熱可塑性樹脂（ナノコンポジット樹脂粉粒体）は、そのままでは計量せず、分散液に均一に混合して懸濁液とした状態で体積計量するため、分散液への均一混合が守られていれば、分散液による希釈倍率に相応して計量精度を向上させることができ、ナノコンポジット樹脂粉粒体の計量としては、±０．１ｍｇ以下の精度で計量することも容易になる。
そして、体積計量により投下した懸濁液から分散液を蒸発させて得た中間体は、高精度に計量されたナノコンポジット樹脂粉粒体であるため、該中間体を成形金型に投入することで、成形金型への樹脂材料の投下量のばらつきを無くすことができる。
従って、上記のプレス加工用中間体製造方法で製造した中間体を加熱プレス成形することで、加熱プレス成形時における成形金型への樹脂材料の投下量のばらつきに起因した製品歩留まりの低下を防止して、ナノコンポジット樹脂の特性を活かした高屈折率で線膨張率が小さい高品位な光学部品を、高歩留まりで生産することができる。
【００１５】
（２）前記分散液が、少なくとも水とアルコールを含んでいることを特徴とする上記（１）に記載のプレス加工用中間体製造方法。
【００１６】
上記プレス加工用中間体製造方法で使用する分散液は、ナノコンポジット樹脂が溶解することなく、また、粉体を取り扱う際の防爆のための配慮が必要なく、設備を低価格で揃えることができる。
【００１７】
（３）前記懸濁液は、体積計量投下が完了するまで、撹拌して均一な混合状態を維持することを特徴とする上記（１）又は（２）に記載のプレス加工用中間体製造方法。
【００１８】
上記のプレス加工用中間体製造方法によれば、攪拌を続けることで、体積計量投下が完了するまで、懸濁液中のナノコンポジット樹脂粉粒体の沈殿によって均一混合状態が損なわれることが無くなり、懸濁液の体積計量によって、正確な量のナノコンポジット樹脂粉粒体の投下を実現することができる。
【００１９】
（４）前記懸濁液を冷却によりシャーベット状態にして均一な混合状態を維持することを特徴とする上記（１）又は（２）に記載のプレス加工用中間体製造方法。
【００２０】
上記のプレス加工用中間体製造方法によれば、懸濁液をシャーベット状態にしたことで、懸濁液中のナノコンポジット樹脂粉粒体の沈殿が生じ難くなり、懸濁液中のナノコンポジット樹脂粉粒体の均一混合状態を維持し易くなる。
また、シャーベット状態にしたことにより、流動性が調整し易くなり、例えば押出機を利用した押し出しにより、体積計量することも可能になる。
【００２１】
（５）計量投下前の前記懸濁液が、飽和蒸気を維持する容器内に収容されていることを特徴とする上記（１）〜（４）のいずれか一つに記載のプレス加工用中間体製造方法。
【００２２】
上記のプレス加工用中間体製造方法によれば、計量投下前の懸濁液中の水分等の蒸発を抑制することができ、分散液とナノコンポジット樹脂粉粒体との混合比率が分散液の蒸発により変動して、体積計量の精度に影響を及ぼすことを防止することができる。
【００２３】
（６）前記体積計量が分注手段または押出切断手段により実施されることを特徴とする上記（１）〜（５）のいずれか一つに記載のプレス加工用中間体製造方法。
【００２４】
上記のプレス加工用中間体製造方法によれば、懸濁液の粘度によって、体積計量の手段を選定することで、懸濁液の粘度に拘わらず、作業性の良い体積計量を行うことが可能になる。
例えば、粘度が低く流動性が高い懸濁液の場合は、ディスペンサを使った分注手段による体積計量を選定することにより、円滑に、作業性良く体積計量することができる。
また、粘度が高く流動性が低い懸濁液の場合は、押出機により懸濁液を一定断面の棒状に押し出し、押し出し長が規定量に達したときに切断する押出切断手段を選定することで、容易に体積計量することができる。
【００２５】
（７）計量投下後の前記懸濁液を前記熱可塑性樹脂のガラス転移温度Ｔｇ以上に加熱することで、前記熱可塑性樹脂を一部融着させて凝集体とすることを特徴とする上記（１）〜（６）のいずれか一つに記載のプレス加工用中間体製造方法。
【００２６】
上記のプレス加工用中間体製造方法によれば、ガラス転移温度Ｔｇ以上に加熱することで、ナノコンポジット樹脂粉粒体の粒子相互の緩やかな繋がりが発生して一塊に凝集化するため、粉体の場合の飛散が起こらず、取り扱い性（ハンドリング性）が向上する。
【００２７】
（８）上記（１）〜（７）のいずれか一つに記載のプレス加工用中間体製造方法により製造されたことを特徴とする光学部材用中間体。
【００２８】
上記の光学部材用中間体は、高精度に計量されているため、当該中間体を加熱プレス成形することで、加熱プレス成形時における成形金型への樹脂材料の投入量のばらつきに起因した製品歩留まりの低下を防止して、ナノコンポジット樹脂の特性を活かした高屈折率で線膨張率が小さい高品位な光学部品を、高歩留まり、かつ高い生産性で生産することができ、カメラ付き携帯電話の撮像ユニットに好適な微小なレンズ等の光学部品を、安価に提供することが可能になる。
【発明の効果】
【００２９】
本発明によれば、高精度に計量されたナノコンポジット樹脂粉粒体の中間体を得ることができるため、該中間体を加熱プレス成形することで、高屈折率で線膨張率が小さい高品位なレンズ等の光学部品を高歩留まり、かつ高い生産性で製造することが可能になる。
【発明を実施するための最良の形態】
【００３０】
以下、本発明に係るプレス加工用中間体製造方法、及び該方法により製造される光学部材用中間体の好適な実施形態を、図面に基づいて詳細に説明する。なお、本明細書において「〜」を用いて表される数値範囲は、「〜」の前後に記載される数値を下限値および上限値として含む範囲を意味する。
【００３１】
図１（ａ）〜（ｃ）は本発明に係るプレス加工用中間体製造方法の第１の実施の形態おける工程説明図である。
【００３２】
本実施の形態のプレス加工用中間体製造方法では、まず、図１（ａ）に示したように、粉粒体として供給されるナノコンポジット樹脂粉粒体（無機微粒子含有の熱可塑性樹脂粉粒体）２を混合容器５の上部に配置された投入機３により混合容器５に投入して、更に、混合容器５内へ分散液供給管路７から投入される分散液と均一に混合して懸濁液９を得る。
混合容器５内における分散液とナノコンポジット樹脂粉粒体２との均一混合は、混合容器５内に装備された撹拌用フィン１１をモータ１１ａにより撹拌駆動して行う。
【００３３】
次いで、分散液にナノコンポジット樹脂粉粒体２が均一に混合された懸濁液９を、混合容器５にチューブ１２により接続された分注手段としてのディスペンサ１３により体積計量して、中間体受け１５に投下する。
連続した投下作業を行う場合、複数の中間体受け１５をベルトコンベヤ１４により搬送して、実施することができる。これ以外の構成としては、例えば、中間体受け１５を格子位置に並べ、ディスペンサ１３を移動することにより投下作業を実施することもできる。このような中間体受け１５は、専用の受け部品で構成してもよく、プレス工程でのプレス駒で構成してもよい。
【００３４】
そして、図１（ｂ）に示したように中間体受け１５に投下された所定体積の懸濁液９は、図示していない蒸発処理部に移して分散液を加熱蒸発させて、図１（ｃ）に示したように所定重量のナノコンポジット樹脂粉粒体２である中間体１７を得る。この所定重量としては、目標とするレンズの重さであっても良く、また、レンズよりも小さい一定単位の中間体とすることもできる。従って、この場合、複数の中間体によってレンズを加熱プレス成形することとなる。
図１（ｃ）に示した中間体受け１５はその底部をレンズ形状面としており、このまま、乾燥・プレス成形により、光学レンズを提供することができる。なお、中間体受け１５は底部をレンズ形状面とする以外にも、単なる平板や窪みを有する器程度の物など、投下される懸濁液９を一塊りとして受け取れる形状であればよい。また、表面は撥水性であることで、懸濁液９は表面張力で球体に近くなるため、ハンドリング性、プレス性に有利に働き、さらに分散液の蒸発後も中間体が中間体受け１５から剥がれやすい。具体的には、撥水加工でも良く、また、吸水性の布（ベンコットン）なども蒸発に吸水が加わるので、蒸発が早くなる。
【００３５】
ここに、ナノコンポジット樹脂粉粒体２とは、熱可塑性樹脂中に所定粒子径の無機微粒子を均一に分散させた材料で、用途によって、分散させる無機微粒子の粒子径が異なってくる。
例えば、ナノコンポジット樹脂粉粒体２が、レンズ等の光学部品用粉粒体の場合は、分散させる無機微粒子の平均粒子径は１〜１５ｎｍとされ、それ以外の用途の場合の樹脂粉粒体では、分散させる無機微粒子の平均粒子径は１〜３００ｎｍ程度とされる。
ここで、投入機３は各種粉供給機が利用可能であり、スクリュー式、振動式などが好ましい。そして、分散液との混合前に用意される粉体としては、その乾燥としては、蒸発乾固や再沈など、特に限定は無いが、良好に分散し、沈殿を防ぐために粒径は小さいほど良く、また粉の真密度は分散媒と近い方が良い。ナノコンポジット材料の場合、比重は分散媒より高くなる傾向があるので、嵩高い粉とすることが望ましい。従って、スプレードライや凍結乾燥で粉体化した物が好適である。
このようなナノコンポジット樹脂粉粒体２の詳細については後述する。
【００３６】
［分散液について］
本実施の形態の場合、ナノコンポジット樹脂粉粒体２を混合させる分散液は、少なくとも水とアルコールを含んでいる。これらの混合液が分散性、扱いやすさ（防爆不要）、揮発しやすさの点で好ましい。
また、分散液において、ナノコンポジット樹脂粉粒体２の含有濃度は、濃度が高すぎるとナノコンポジット樹脂粉粒体２の分散性が悪くなり、濃度が低すぎると粘度が低くなり過ぎて、直ぐに沈殿する傾向が強くなり、こちらも分散性が悪化する。好ましくは３０〜９０ｗｔ％に設定すると良く、より好ましくは、４０〜７５ｗｔ％に設定すると良い。この範囲で攪拌を強くすると、懸濁液９をクリーム状とすることができ、計量およびハンドリングが良好に行える。
【００３７】
アルコールとしては、メタノール、エタノール、イソプロパノール、ｔ−ブチルアルコールなどを利用することができる。これ以外の分散液混合物としては、アミド系でＤＭＦ（ジメチルフォムドアミド），ＮＭＰ（N-メチルピロリドン）が利用でき、これ以外にアセトニトリル、アセトン、ＤＭＳＯ（ジメチルスルホキシド）、ＴＨＦ（テトラヒドロフラン）などが利用できる。また、分散媒の組成としては、例えば、水とメタノールの場合、水：メタノール＝４：１の比率が分散性が比較的よい。
【００３８】
本実施の形態の場合、混合容器５内の懸濁液９は、ディスペンサ１３による体積計量投下が完了するまで、撹拌用フィン１１による撹拌を継続して、均一な混合状態を維持する。
本実施の形態の場合、懸濁液９を貯留している混合容器５には、該容器の上方開口部を密封する蓋１８と、蓋１８で覆われた混合容器５内の空間２１を飽和蒸気に維持する調湿機２３とが装備されている。
調湿機２３は、混合容器５内に貯留している全懸濁液９の体積計量投下が完了するまで、混合容器５内の空間２１を飽和蒸気に維持する。
換言すると、本実施の形態の場合、計量前の懸濁液９は、飽和蒸気を維持する容器５内に収容されている。
【００３９】
図１（ｂ），（ｃ）に示すように、体積計量された中間体受け１５内の懸濁液９から分散液を蒸発させる処理は、加熱することによって行う。
この時の加熱温度は、熱可塑性樹脂のガラス転移温度Ｔｇ〜Ｔｇ＋１５０℃の範囲、好ましくはＴｇ〜Ｔｇ＋１００℃、更に好ましくはＴｇ〜Ｔｇ＋７５℃で行う。この加熱により分散液を蒸発させると、加熱時の熱でナノコンポジット樹脂粉粒体２の粒子相互の緩やかな繋がりが発生して一塊に凝集化するため、ナノコンポジット樹脂粉粒体２の粉粒状態を残したまま一塊に凝集した中間体１７が得られる。
この中間体１７は、粉体の場合のように飛散が起こらず、取り扱い性（ハンドリング性）が向上する。更に、加熱による流動性を持つので加熱プレス成形する際の成形性をも有する。
【００４０】
なお、分散液を蒸発させる時の加熱温度をＴｇより低くすると、粉粒体相互の融着が起こらず、凝集ができない。また、加熱温度がＴｇ＋１５０℃を超えると材料熱劣化が起こる。
蒸発処理にかかる時間は、サイズや処理温度にも依るが、１０秒以上６０分以下、より好ましくは、３０ｓ以上１０分以下である。短いと完全に蒸発せずプレスの工程で透明性低下など諸問題を起こしたり、材料間の融着力が弱く、ハンドリングが難しいといった問題がある。逆に長すぎると、材料が熱劣化する問題がある。一般に温度が高いほど蒸発は短時間で済む。ナノコンポジット樹脂を溶解する溶媒を用いた場合、乾燥時間は長くなり、好ましくない。
【００４１】
以上に説明した第１の実施の形態のプレス加工用中間体製造方法では、粉粒体として供給されるナノコンポジット樹脂粉粒体２は、そのままでは計量せず、分散液に均一に混合して懸濁液９とした状態で体積計量するため、分散液への均一混合が守られていれば、分散液による希釈倍率に相応して計量精度を向上させることができ、ナノコンポジット樹脂粉粒体２の計量としては、±０．１ｍｇ以下の精度で計量することも容易になる。
そして、図１（ｂ），（ｃ）に示すように、体積計量により投下した懸濁液９から分散液を蒸発させて得た中間体１７は、高精度に計量されたナノコンポジット樹脂粉粒体２であるため、該中間体１７を成形金型に投入することで、成形金型への樹脂材料の投入量のばらつきを高精度に抑制することができる。
【００４２】
従って、上記のプレス加工用中間体製造方法で製造した中間体１７を加熱プレス成形に用いることで、樹脂材料の投入量のばらつきに起因した製品歩留まりの低下を防止して、ナノコンポジット樹脂の特性を活かした高屈折率で線膨張率が小さい高品位な光学部品を、高歩留まり、かつ高い生産性で生産することができる。
【００４３】
また、以上に説明した第１の実施の形態のプレス加工用中間体製造方法の場合、ナノコンポジット樹脂粉粒体２を混合する分散液は、少なくとも水とアルコールを含んでいる構成のため、ナノコンポジット樹脂が溶解することがないことで、蒸発が短時間で済み、さらに、取り扱いの際に防爆のための配慮が必要なく、設備を低価格で揃えることができる。さらに、水やアルコールは表面張力が大きいため、計量後の懸濁液は球になりやすく、ハンドリング性、プレス性に優れる。
【００４４】
また、以上に説明した第１の実施の形態のプレス加工用中間体製造方法の場合、混合容器５内の懸濁液９は、体積計量投下が完了するまで、撹拌して均一な混合状態を維持する。
そのため、体積計量投下が完了するまで、懸濁液９中のナノコンポジット樹脂粉粒体２の沈殿によって均一混合状態が損なわれることが無くなり、懸濁液９の体積計量によって、正確にナノコンポジット樹脂粉粒体２の重量計測を実現することができる。
なお、第１の実施の形態では、撹拌には撹拌用フィン１１を使用しているが、撹拌素子の回転、容器そのものの回転、超音波振動（ホモジナイザー）などの構成としても良く、またこれ以外にも、ニーダーや混練機（１軸、２軸のどちらでもよい）などを利用可能であり、均一な分散が実現できれば他の撹拌手段を利用してもよい良い。
【００４５】
また、以上に説明した第１の実施の形態のプレス加工用中間体製造方法の場合、懸濁液９が、調湿機２３により飽和蒸気を維持する容器５内に収容されている。そのため、懸濁液９中の水分等の蒸発を抑制することができ、分散液とナノコンポジット樹脂粉粒体２との混合比率が水分等の蒸発により変動して、体積計量の精度に影響を及ぼすことを防止することができる。
【００４６】
また、以上に説明した第１の実施の形態のプレス加工用中間体製造方法の場合、計量投下後の懸濁液９を加熱することによって分散液を蒸発させる。
そのため、分散液を蒸発させた時の加熱により、ナノコンポジット樹脂粉粒体２相互が融着して一塊に凝集する凝集化が起こるため、粉体の場合の飛散が起こらず、取り扱い性（ハンドリング性）が向上する。
【００４７】
そして、第１の実施の形態のプレス加工用中間体製造方法により製造された中間体１７が光学部材用中間体であるとき、当該中間体１７を加熱プレス成形することで、加熱プレス成形時における成形金型への樹脂材料の投入量のばらつきに起因した製品歩留まりの低下を防止して、ナノコンポジット樹脂の特性を活かした高屈折率で線膨張率が小さい高品位な光学部品を、高歩留まり、かつ高い生産性で生産することができ、カメラ付き携帯電話の撮像ユニットに好適な微小なレンズ等の光学部品を、安価に提供することが可能になる。
【００４８】
なお、本発明のプレス加工用中間体製造方法において、混合容器５内の懸濁液９は、冷却によりシャーベット状態にして均一な混合状態を維持するようにしても良い。
懸濁液９をシャーベット状態にすると、懸濁液９中のナノコンポジット樹脂粉粒体２の沈殿が生じ難くなり、懸濁液９中のナノコンポジット樹脂粉粒体２の均一混合状態を維持し易くなる。
また、シャーベット状態にしたことにより、流動性が調整し易くなり、例えば押出機を利用した押し出しにより、体積計量することも可能になる。
【００４９】
また、本発明に係るプレス加工用中間体製造方法において、中間体受け１５に計量投下後の懸濁液９に対して、分散液を蒸発させる方法は上記の第１の実施の形態に示した加熱に限らない。例えば、真空蒸発により分散液を蒸発させるようにしても良い。その場合には、加熱による乾燥を促進することができ、乾燥後直ちに次の段階に進むとができ、工程の迅速化が図れる。
【００５０】
本発明のプレス加工用中間体製造方法において、懸濁液９を体積計量する方法は、第１の実施の形態に示した分注による方法に限らず、ナノコンポジット樹脂粉粒体２の含有濃度によっては、上記のように押出機を利用した体積計量も選択可能である。
即ち、例えば、含有濃度が５０ｗｔ％より低く流動性が高い懸濁液９の場合は、第１の実施の形態のようにディスペンサ１３を使った分注手段による体積計量を選定することにより、円滑に、作業性良く体積計量することができる。
ディスペンサ１３は、各種方式（体積式、エア式、非接触式など）があるが、本件では体積式が精度が高く、安定しているので好ましい。
また、含有濃度が５０ｗｔ％より高く流動性が低い懸濁液９の場合は、押出機により懸濁液９を一定断面の棒状に押し出し、押し出し長が規定量に達したときに切断する押出切断手段を選定することで、容易に体積計量することができる。
【００５１】
図２は本発明に係るプレス加工用中間体製造方法の第２の実施形態おける概略構成図、図３は図２のＡ矢視図である。なお、図１と同様の構成・作用を有する要素には同じ番号を付して、説明を流用する。
ナノコンポジット樹脂粉粒体２の含有濃度が５０ｗｔ％より濃く流動性が比較的低い懸濁液９が、混合容器５内で第１の実施形態と同様の工程を経て作成される。この懸濁液９は、押出機２００に投下される。
そして、押出機２００内に投入された懸濁液９は、押出機２００内で攪拌され、押出機２００内から気泡なく押し出される。この攪拌された懸濁液９を押し出す際に、所定押し出し量で懸濁液９を切断することで泥状の懸濁液９が所定の量だけ正確に取り出される。なお、混合する分散液は第１の実施形態に使用する液体と同じでよい。
【００５２】
図２に示した押出機２００の構成・動作を更に具体的に説明する。この押出機２００は、先端にノズル３２を有するシリンダ３３を備え、このシリンダ３３内には、シリンダ３３内に投入された材料をノズル３２側に送り出す押出スクリュ３４が配設されている。また、シリンダ３３の基端側には、材料として懸濁液９を混合容器５からシリンダ３３内に投入する際に懸濁液９を導くホッパ３６が取り付けられている。
【００５３】
ホッパ３６の上方には、混合容器５下部に接続されたチューブ６が配置され、チューブ６の中間位置にバルブ８が配置され、このバルブ８の調整により適度な落下容量を維持しつつ、懸濁液９がホッパ３６に導かれてシリンダ３３内へ投入される。
ホッパ３６にはナノコンポジット樹脂粉粒体２を含む懸濁液９が残留することを避けるために、振動手段３６ａが側面位置に配置されていてもよい。この振動手段３６ａ以外でもホッパ３６内での懸濁液９の残留を抑制できる手段であればよい。
【００５４】
押出スクリュ３４の後端には、該スクリュ３４を回転させ、スクリュ３４に押し出し回転動作をさせるモータ・減速機セット３９と、ノズル３２の先端内部に配置された樹脂圧センサ３２ａからの信号を受けて押し出し圧力を検出し、更にモータ・減速機セット３９のモータ回転負荷を検出する為のロードセル３８とが配設されている。
また、ノズル３２の先端には、ノズル３２から押し出された懸濁液９を所定の量で切断するカッター３０が設けられている。
【００５５】
押出機２００は、シリンダ３３内に２本の押出スクリュ３４を互いに平行に装備した２軸型のものと、１本の押出スクリュ３４を装備した単軸型のものとがあるが、特に限定しない。また、懸濁液９の分散性が悪くすぐにナノコンポジット粉粒体が沈殿するような場合には、混練作用の強い２軸型の押出機を使用することが望ましい。
【００５６】
更に、押出スクリュ３４は、混練りに適した形状がよく、例えば、ニーディングディスクや、逆ねじ型と言われるひねった形状のものが望ましい。また、脱気が押出機２００の目的の一つなので、短軸、２軸にかかわらず、ある程度圧縮力のかかる形状のスクリュが望ましい。
【００５７】
また、押出機２００が設置されている場所の雰囲気を窒素置換し、窒素雰囲気中での懸濁液９の押出しを実行しても良い。
【００５８】
ノズル３２の開口部の断面形状（ダイ形状）は、円形、多角形、星形など押し出し可能であれば、限定はない。そして、ダイ形状が円形の場合は、直径０．５〜４ｍｍとすると良い。
ノズル３２の開口部が円形断面の場合、直径が０．５ｍｍ以下では、押し出す懸濁液９が長くなりすぎて、プリフォームとして使いにくくなる。また、直径が４ｍｍ以上では、微小な計量調整が難しくなり、計量精度の向上が難しくなる。
また、吐出流量をより安定させるために、ノズル３２とカッター３０との間に、ギアポンプを設けてもよい。
【００５９】
次に、図３のように、カッター３０は、定速回転する円板３０ａの外周に、一枚の切断刃３０ｂを設けたもので、ノズル３２の開口部から一定速度で懸濁液９が押し出されている時に、ノズル３２の開口部を切断刃３０ｂが一定時間間隔で通過することで、一定長さのプレス加工用中間体４１に切断していく。
【００６０】
このカッター３０としては、円板３０ａの外周に、等間隔で複数枚の切断刃３０ｂを放射状に設けた構成のものを使用しても良い。また、ファンカッター式カッターを使用する構成としても良い。更に、切断線平行軸回り回転のカッターとしても良い。
【００６１】
なお、本実施の形態では、懸濁液９がノズル３２から所定長押し出されたときに、切断刃３０ｂがノズル３２の開口を通過して切断するもので、懸濁液９の切断がゾル状態で行われている。これにより、切断時に粉が発生し難くなっている。
【００６２】
また、本実施の形態では、押出機２００における懸濁液９の押し出し速度を一定にしておいて、円板３０ａの定速回転により切断刃３０ｂを一定時間間隔でノズル３２の直前を通過させることで、一定長のプレス加工用中間体４１を得る方式である。
しかし、ノズル３２からの懸濁液９の押し出し長を監視していて、押し出し長が一定長に達したときに切断刃３０ｂがノズル３２の直前を通過するように、カッター３０を間欠動作させる方式にしても良い。
ただし、前者の方式の方が、制御が容易になり、生産性が向上する。
更に、押し出される懸濁液９の太さについてもレーザー検出等により測定することが可能であり、切断のタイミングをより正確に設定することが可能となる。
【００６３】
カッター３０の前方には、切断されたプレス加工用中間体４１を受ける中間体受け２５と、該中間体受け２５を図３の矢印Ｂ方向に搬送するベルト式の搬送手段２６とが装備されている。
なお、本実施形態では、中間体受け２５と搬送手段２６を設けているが、単に、コンベヤ上に切断されたプレス加工用中間体４１をキャッチしても良い。
ここで、カッター３０による切断後は、第１の実施形態と同様の乾燥処理を行ってもよい。その場合には、懸濁液９の濃度が高いために、乾燥時間は短縮される。
【００６４】
本実施の形態のプレス加工用中間体４１によれば、粉粒体として供給されるナノコンポジット樹脂粉粒体２は、そのままでは計量せず、分散液に均一に混合して懸濁液９とした状態で体積計量するため、分散液への均一混合が守られていれば、分散液による希釈倍率に相応して計量精度を向上させることができ、ナノコンポジット樹脂粉粒体２の計量としては、±０．１ｍｇ以下の精度で計量することも容易になる。
【００６５】
本実施形態では、懸濁液９が高濃度であるため、乾燥の時間が短くて済む。
また、上記のプレス加工用中間体４１は、加熱することで一塊の中間体となるため、取り扱い性（ハンドリング性）や計量性に優れ、製品化のための加熱プレス成形の際に、成形金型への樹脂材料の投入量を均一に管理することが容易にできる。
本実施形態では、懸濁液９が高濃度のため、乾燥の時間が短くて済むほか、高濃度であるが故に粉粒体間の接触点が増え、加熱乾燥した際の融着力が強くなり、よりハンドリング性が向上する。
【００６６】
即ち、製品化のための加熱プレス成形の際に、成形金型への樹脂材料の投入量を均一に管理することがより容易であり、且つ、成形金型内に投入した樹脂材料は成形金型内の隅々まで行き渡らせることができるため、加熱プレス成形により高精度な樹脂成形品を安定して生産することが可能になり、無機微粒子含有の熱可塑性樹脂の特質を活かした樹脂成形品を高歩留まり、かつ高い生産性で製造することが可能になる。
【００６７】
更に、上記実施の形態のプレス加工用中間体４１において、無機微粒子含有の熱可塑性樹脂の成分が光学部品用粉粒体として調製されたものである場合には、加熱プレス成形により良好な光学特性を有する高精度な光学部品を安定して生産することが可能になり、例えば、ディジタルカメラやカメラ付き携帯に使用される微小なレンズ等の光学部品の高精度化を実現すると同時に、製品歩留まりを向上させることができる。
【００６８】
また、上記のプレス加工用中間体４１からレンズを製造する場合に、プレス加工用中間体４１に流動性が確保されているために、加熱プレス成形等に材料に局部的な応力等が作用しない。そのため、製造するレンズに複屈折や着色等の欠陥が発生せず、無機微粒子含有の熱可塑性樹脂の特質を活かして高屈折率で線膨張率が小さい高品位なレンズを高歩留まり、かつ高い生産性で製造することが可能になる。
【００６９】
図４は本発明に係るプレス加工用中間体製造方法の第３の実施形態おける概略構成図である。なお、図２，３と同様の構成・作用を有する要素には同じ番号を付して、説明を流用する。
本実施形態では、第２の実施形態に準ずる押出機に対して、ナノコンポジット樹脂粉粒体２と分散液とを別々に投入する構成としている。
この押出機３００は、先端にノズル３２を有するシリンダ３３を備え、このシリンダ３３内には、シリンダ３３内に投入された材料をノズル３２側に送り出す押出スクリュ３４が配設されている。シリンダ３３の外周にはヒータ３５が取り付けられている。また、シリンダ３３の基端側には、材料としてナノコンポジット樹脂粉粒体２をシリンダ３３内に投入するホッパ３６が取り付けられている。ホッパ３６のノズル３２側位置には、分散液供給口３７が配置され、分散液供給口３７には分散液の貯留された分散液タンク３７ａが接続されている。
【００７０】
また、加熱押出の際にナノコンポジット樹脂粉粒体２から揮発する残留溶媒、低分子揮発成分や分散媒を除くために、シリンダ３３にベント穴３１を設けたり、更にベント穴３１を利用して減圧することで、より積極的に揮発成分を除去することもできる。ヒータ３５による加熱は、分散媒の沸点以下として、懸濁液９を濃縮する程度にする。
【００７１】
なお、ヒータ３５は混練の効果をより向上するために配置されているが、ヒータ３５が配置されていなくても、混練及びプレス加工用中間体４１の押出しは可能である。
また、ヒータ３５を配置して加熱押出をする場合には、切断刃３０ｂの温度は、ガラス転移温度Ｔｇ〜Ｔｇ＋５０℃の範囲に保つことが望ましい。刃先の温度は、低すぎると材料の温度が低下し、割れてしまい高精度切断が出来ない。高すぎると、刃先に材料が付着し、精度が低下したり、生産性が低下したりする。
【００７２】
ホッパ３６がシリンダ３３に接している部分は熱くなって、ナノコンポジット樹脂粉粒体２が融着することも考えられるので、この部分には冷却手段３６ａを配置してもよい。また、ホッパ３６には、ナノコンポジット樹脂粉粒体２が残留することを避けるために、振動手段が例えば側面位置に配置されていてもよい。これは振動手段以外でもホッパ３６内での粉粒体の残留を抑制できる手段であればよい。
【００７３】
押出スクリュ３４の後端には、該スクリュ３４を回転させ、スクリュ３４に押し出し回転動作をさせるモータ・減速機セット３９と、ノズル３２の先端内部に配置された樹脂圧センサ３２ａからの信号を受けて押し出し圧力を検出し、更にモータ・減速機セット３９のモータ回転負荷を検出する為のロードセル３８とが配設されている。
また、ノズル３２の先端には、ノズル３２から押し出された懸濁液９を所定の長さのプレス加工用中間体４１とするように切断するカッター３０が設けられている。
【００７４】
ホッパ３６から一定量の供給速度で供給されるナノコンポジット樹脂粉粒体２が、シリンダ３３内で押出スクリュ３４によりノズル３２の方向に移動され、分散液供給口３７からの分散液供給を受ける。この時、ナノコンポジット樹脂粉粒体２の含有濃度が５０ｗｔ％より濃くなる程度の一定値に分散液が供給され、懸濁液状態となる。
この押出スクリュ３４による懸濁液９の押出しに合わせて、投入機３からのナノコンポジット樹脂粉粒体２と分散液供給口３７からの分散液とを定量連続供給することで、懸濁液９への均質な押し出し力をより確実に一定に安定させることができる。
【００７５】
ここで、押出スクリュ３４は、混練りに適した形状がよく、例えば、ニーディングディスクや回転方向が異なる逆ねじ型などがある。この場合も、ある程度圧縮のかかる形状のスクリュが望ましい。
【００７６】
投入機３は振動式が最も安定してナノコンポジット樹脂粉粒体２を供給できるが、テーブル式、スクリュ式など、懸濁液９の押出に合わせて一定量の供給速度でナノコンポジット樹脂粉粒体２を供給できる方式であれば、いずれの方式でもよい。
【００７７】
カッター３０による切断以降については、前述の図３の説明と同様である。また、分散液の構成、凝集体の条件、押出機３００の各部寸法、配置、細部構成については、図２の押出機２００に準ずる。
【００７８】
尚、本発明は、前述した実施形態に限定されるものではなく、適宜、変形、改良、等が可能である。例えば、本実施形態では、粉粒体を供給した後に分散液を押出機に添加しているが、逆でも良い。また、本発明を適用可能な光学部材としては、各種レンズだけでなく、液晶ディスプレイなどの導光板、偏光フィルムや位相差フィルムなどの光学フィルム、などが挙げられる。
【００７９】
〈ナノコンポジット樹脂粉粒体〉
次に、本発明において、光学部品用中間体に成形される光学材料用粉粒体としてのナノコンポジット樹脂粉粒体（無機微粒子が熱可塑性樹脂に結合されたナノコンポジット素材）について、以下に詳細に説明する。
【００８０】
［無機微粒子］
本発明に用いられる有機無機複合材料には、数平均粒子サイズが１〜１５ｎｍの無機微粒子としている。無機微粒子の数平均粒子サイズは、小さすぎると該微粒子を構成する物質固有の特性が変化する場合があり、逆に大きすぎるとレイリー散乱の影響が顕著となり、有機無機複合材料の透明性が極端に低下する場合がある。従って、本発明における無機微粒子の数平均粒子サイズは１〜１５ｎｍにすることが必要であり、好ましくは２〜１３ｎｍであり、より好ましくは３〜１０ｎｍである。
【００８１】
本発明に用いられる無機微粒子としては、例えば、酸化物微粒子、硫化物微粒子、セレン化物微粒子、テルル化物微粒子等が挙げられる。より具体的には、チタニア微粒子、酸化亜鉛微粒子、ジルコニア微粒子、酸化錫微粒子、硫化亜鉛微粒子等を挙げることができ、好ましくは、チタニア微粒子、ジルコニア微粒子、硫化亜鉛微粒子であり、より好ましくはチタニア微粒子、ジルコニア微粒子であるが、これらに限定されるものではない。本発明では、１種類の無機微粒子を用いてもよいし、複数種の無機微粒子を併用してもよい。
【００８２】
本発明に用いられる無機微粒子の波長５８９ｎｍにおける屈折率は、１．９０〜３．００であることが好ましく、１．９０〜２．７０であることがより好ましく、２．００〜２．７０であることがさらに好ましい。屈折率が１．９０以上である無機微粒子を用いれば屈折率が１．６５より大きい有機無機複合材料を作成しやすくなり、屈折率が３．００以下の無機微粒子を用いれば透過率が８０％以上の有機無機複合材料を作成しやすい傾向がある。なお、本発明における屈折率は、アッベ屈折計（アタゴ社ＤＲ−Ｍ４）にて波長５８９ｎｍの光について２５℃で測定した値である。
【００８３】
［熱可塑性樹脂］
本発明で用いられる熱可塑性樹脂の構造には特に制限がなく、たとえば、ポリ（メタ）アクリル酸エステル、ポリスチレン、ポリアミド、ポリビニルエーテル、ポリビニルエステル、ポリビニルカルバゾール、ポリオレフィン、ポリエステル、ポリカーボネート、ポリウレタン、ポリチオウレタン、ポリイミド、ポリエーテル、ポリチオエーテ、ポリエーテルケトン、ポリスルホン、ポリエーテルスルホン等の公知の構造を有する樹脂を例示することができるが、本発明では少なくとも、高分子鎖末端、または側鎖に無機微粒子と任意の化学結合を形成しうる官能基を有する熱可塑性樹脂が特に好ましい。このような熱可塑性樹脂としては、
【００８４】
（１）高分子鎖末端、または側鎖に下記から選ばれる官能基を有する熱可塑性樹脂
【化１】
2009203442.tif 000003
【００８５】
［Ｒ11、Ｒ12、Ｒ13、Ｒ14は、それぞれ独立に水素原子、置換または無置換のアルキル基、置換または無置換のアルケニル基、置換または無置換のアルキニル基、あるいは、置換または無置換のアリール基を表す。］、−ＳＯ3Ｈ、−ＯＳＯ3Ｈ、−ＣＯ2Ｈ、または−Ｓｉ（ＯＲ15）m1Ｒ163-m1［Ｒ15、Ｒ16はそれぞれ独立に水素原子、置換または無置換のアルキル基、置換または無置換のアルケニル基、置換または無置換のアルキニル基、あるいは、置換または無置換のアリール基を表し、ｍ１は１〜３の整数を表す。］；
【００８６】
（２）疎水性セグメントおよび親水性セグメントで構成されるブロック共重合体；
が好ましい例として挙げられる。
以下、熱可塑性樹脂（１）について、詳細に説明する。
【００８７】
熱可塑性樹脂（１）
本発明で用いられる熱可塑性樹脂（１）は、高分子鎖末端、側鎖に無機微粒子と化学結合を形成しうる官能基を有する。ここで、「化学結合」とは、例えば、共有結合、イオン結合、配位結合、水素結合等が挙げられ、官能基が複数存在する場合は、それぞれ無機微粒子と異なる化学結合を形成しうるものであってもよい。化学結合を形成しうるか否かは、有機溶媒中において熱可塑性樹脂と無機微粒子とを混合したときに、熱可塑性樹脂の官能基が無機微粒子と化学結合を形成しうるか否かで判定する。熱可塑性樹脂の官能基は、そのすべてが無機微粒子と化学結合を形成していてもよいし、一部が無機微粒子と化学結合を形成していてもよい。
【００８８】
本発明で用いられる熱可塑性樹脂は、下記一般式（１）で表される繰り返し単位を有するコポリマーであることが特に好ましい。このようなコポリマーは、下記一般式（２）で表わされるビニルモノマーを共重合することにより得ることができる。
【００８９】
一般式（１）
【化２】
2009203442.tif 000004
【００９０】
一般式（２）
【化３】
2009203442.tif 000005
【００９１】
一般式（１）および一般式（２）中、Ｒは、水素原子、ハロゲン原子またはメチル基を表し、Ｘは−ＣＯ2−、−ＯＣＯ−、−ＣＯＮＨ−、−ＯＣＯＮＨ−、−ＯＣＯＯ−、−Ｏ−、−Ｓ−、−ＮＨ−、および、置換または無置換のアリーレン基からなる群より選ばれる２価の連結基を表し、より好ましくは−ＣＯ2−またはｐ−フェニレン基である。
【００９２】
Ｙは炭素数が１〜３０である２価の連結基を表す。炭素数は１〜２０が好ましく、２〜１０がより好ましく、２〜５がさらに好ましい。具体的には、アルキレン基、アルキレンオキシ基、アルキレンオキシカルボニル基、アリーレン基、アリーレンオキシ基、アリーレンオキシカルボニル基、およびこれらを組み合わせた基を挙げることができ、好ましくはアルキレン基である。
【００９３】
ｑは０〜１８の整数を表す。より好ましくは０〜１０の整数であり、さらに好ましくは０〜５の整数であり、特に好ましくは０〜１の整数である。
【００９４】
Ｚは、前記[化１]に示される官能基である。
【００９５】
以下に一般式（２）で表されるモノマーの具体例を挙げるが、本発明で用いることができるモノマーはこれらに限定されるものではない。
【００９６】
【化４】
2009203442.tif 000006
【００９７】
本発明において一般式（２）で表わされるモノマーと共重合可能な他の種類のモノマーとしては、Polymer Handbook 2nd ed.,J.Brandrup,Wiley lnterscience (1975) Chapter 2 Page 1〜483に記載のものを用いることができる。
【００９８】
具体的には、例えば、スチレン誘導体、１−ビニルナフタレン、２−ビニルナフタレン、ビニルカルバゾール、アクリル酸、メタクリル酸、アクリル酸エステル類、メタクリル酸エステル類、アクリルアミド類、メタクリルアミド類、アリル化合物、ビニルエーテル類、ビニルエステル類、イタコン酸ジアルキル類、前記フマール酸のジアルキルエステル類またはモノアルキルエステル類等から選ばれる付加重合性不飽和結合を１個有する化合物等を挙げることができる。
【００９９】
本発明で用いられる熱可塑性樹脂（１）の重量平均分子量は１，０００〜５００，０００であることが好ましく、３，０００〜３００，０００であることがさらに好ましく、１０，０００〜１００，０００であることが特に好ましい。前記熱可塑性樹脂（１）の重量平均分子量を５００，０００以下とすることにより、成形加工性が向上する傾向にあり、１，０００以上とすることにより力学強度が向上する傾向にある。
【０１００】
本発明で用いられる熱可塑性樹脂（１）において、無機微粒子と結合する上記官能基はポリマー鎖１本あたり平均０．１〜２０個であることが好ましく、０．５〜１０個であることがより好ましく、１〜５個であることが特に好ましい。前記官能基の含有量がポリマー鎖一本あたり平均２０個以下であれば、熱可塑性樹脂（１）が複数の無機微粒子に配位して溶液状態で高粘度化やゲル化が起こるのを防ぎやすい傾向がある。また、ポリマー鎖一本あたり平均官能基の数が０．１個以上であれば、無機微粒子を安定に分散させやすい傾向がある。
【０１０１】
本発明で用いられる熱可塑性樹脂（１）のガラス転移温度は８０℃〜４００℃であることが好ましく、１３０℃〜３８０℃であることがより好ましい。ガラス転移温度が８０℃以上の樹脂を用いれば十分な耐熱性を有する光学部品が得られやすくなり、また、ガラス転移温度が４００℃以下の樹脂を用いれば成形加工が行いやすくなる傾向がある。
【０１０２】
上記のように、本発明に係る光学部材の材料であるナノコンポジット樹脂素材は、特定の構造を有する単位構造を樹脂中にもたせることにより、無機微粒子が分散している有機無機複合材料の高屈折性と高透明性を損なうことなく、成形金型からの離型性を向上させることができる。
【０１０３】
上記の材料によれば、優れた離型性と高屈折性と透明性とを併せ持つ有機無機複合材料、およびそれを含んで構成される、高精度と高透明性と高屈折性とを併せ持つ光学部品を提供できる。
【図面の簡単な説明】
【０１０４】
【図１】（ａ）〜（ｃ）は本発明に係るプレス加工用中間体製造方法の第１の実施の形態おける工程説明図である。
【図２】本発明に係るプレス加工用中間体製造方法の第２の実施の形態おける概略構成である。
【図３】図２のＡ方向矢視図である。
【図４】本発明に係るプレス加工用中間体製造方法の第３の実施の形態おける概略構成図である。
【符号の説明】
【０１０５】
２  ナノコンポジット樹脂粉粒体（粉粒体として供給される無機微粒子含有の熱可塑性樹脂）
３  投入機
５  混合容器
７  分散液供給管路
８  バルブ
９  懸濁液
１１  撹拌用フィン
１１ａ  モータ
１２  チューブ
１３  ディスペンサ（分注手段）
１５  中間体受け
１７  中間体
１８  蓋
２１  空間
２３  調湿機
２５  中間体受け
３０  カッター
３０ａ  円板
３０ｂ  切断刃
３２  ノズル
３３  シリンダ
３４  押出スクリュ
３５  ヒータ
３６  ホッパ
４１  中間体
２００，３００  押出機
【図１】
2009203442.tif 000007
【図２】
2009203442.tif 000008
【図３】
2009203442.tif 000009
【図４】
2009203442.tif 000010